Brevet FR3073219A1 (20190510)

REVENDICATIONS1. Méthode de préparation d'une suspension aqueuse d'au moins un matériau phosphaté, dont la viscosité Brookfield mesurée 90 s après préparation, à 25 °C, à 100 tr/min et à une concentration en matériau phosphaté supérieure à 45 % en poids, est inférieure à 1 500 mPa.s, comprenant la dispersion dans de l'eau de particules de matériau phosphaté en présence d'au moins un polymère anionique obtenu par réaction de polymérisation d'au moins un acide choisi parmi acide acrylique, acide méthacrylique et leurs sels.\n<CLM>\1\tMéthode de préparation selon la revendication 1 pour laquelle le polymère est partiellement ou totalement neutralisé, de préférence partiellement ou totalement neutralisé au moyen d'un dérivé comprenant au moins un élément choisi parmi lithium, sodium, calcium, magnésium et leurs mélanges, plus préférentiellement choisi parmi sodium, calcium et de leurs mélanges.\n<CLM>\1\tMéthode de préparation selon l'une des revendications 1 et 2 pour laquelle le polymère anionique est obtenu par une réaction de polymérisation mettant également en oeuvre au moins un autre acide choisi parmi acide acrylique, acide méthacrylique, acide maléique, acide itaconique et leurs sels ou au moins un ester d'un acide choisi parmi acide acrylique et acide méthacrylique.\n<CLM>\1\tMéthode de préparation selon l'une des revendications 1 à 3 pour laquelle le polymère anionique a une masse moléculaire en poids (Mw) allant de 1 000 ou 2 000 à 200 000 g/mol, de préférence de 1 000 ou 2 000 à 90 000 g/mol ou de 1 000 ou 2 000 à 50 000 g/mol, plus préférentiellement de 1 000 ou 2 000 à 10 000 g/mol ou de 1 500 ou 2 000 à 8 000 g/mol.\n<CLM>\1\tMéthode de préparation selon l'une des revendications 1 à 4 pour laquelle la quantité en poids (sec/sec) de polymère anionique mis en oeuvre va de 0,05 à 5 %, de préférence de 0,1 à 2 %, par rapport à la quantité de matériau phosphaté. 25\n<CLM>\1\tMéthode de préparation selon l'une des revendications 1 à 5 pour laquelle la concentration en poids de particules de matériau phosphaté de la suspension aqueuse est supérieure à 50 %, de préférence supérieure à 55 %, plus préférentiellement supérieure à 60 % ou à 65 % ou supérieure à 70 % ou à 75 %. 5\n<CLM>\1\tMéthode de préparation selon l'une des revendications 1 à 6 pour laquelle la viscosité Brookfield de la suspension, mesurée 90 s après préparation, à 25 °C et à 100 tr/min, est inférieure à 1 200 mPa.s, de préférence inférieure à 1 000 mPa.s, plus préférentiellement inférieure à 800 mPa.s ou inférieure à 500 mPa.s ou encore inférieure à 350 mPa.s ou 10 inférieure à 200 mPa.s.\n<CLM>\1\tMéthode de préparation selon l'une des revendications 1 à 6 pour laquelle la viscosité Brookfield de la suspension, mesurée 90 s après préparation, à 25 °C et à 100 tr/min et à une concentration supérieure à 60 % en poids de matériau phosphaté, est inférieure à 15 1 500 mPa.s, à 1 200 mPa.s ou à 1 000 mPa.s, de préférence inférieure à 800 mPa.s ou inférieure à 500 mPa.s, à 350 mPa.s ou à 200 mPa.s.\n<CLM>\1\tMéthode de préparation selon l'une des revendications 1 à 8 pour laquelle les particules de matériau phosphaté ont une taille inférieure à 400 iam, de préférence 20 inférieure à 200 iam ou inférieure à 150 iam ou dont la taille est supérieure à 10 iam, de préférence supérieure à 30 p.m.\n<CLM>\1\tMéthode de préparation selon l'une des revendications 1 à 9 pour laquelle la dispersion dans l'eau des particules de matériau phosphaté est réalisée sous agitation, de 25 préférence sous agitation mécanique.\n<CLM>\1\tMéthode de préparation selon l'une des revendications 1 à 10 pour laquelle la suspension possède une résistance élevée à la sédimentation des particules de matériau phosphaté. 30\n<CLM>\1\tMéthode de préparation selon l'une des revendications 1 à 11 pour laquelle la suspension possède une dilatance faible ou nulle. 26\n<CLM>\1\tSuspension aqueuse d'au moins un matériau phosphaté, dont la viscosité Brookfield mesurée 90 s après préparation, à 25 °C, à 100 tr/min et à une concentration en matériau phosphaté supérieure à 45 % en poids est inférieure à 1 500 mPa.s, comprenant de l'eau 5 et des particules de matériau phosphaté dispersées en présence d'au moins un polymère anionique obtenu par réaction de polymérisation d'au moins un acide choisi parmi acide acrylique, acide méthacrylique et leurs sels.\n<CLM>\1\tSuspension aqueuse selon la revendication 13 pour laquelle le polymère est 10 partiellement ou totalement neutralisé, de préférence partiellement ou totalement neutralisé au moyen d'un dérivé comprenant au moins un élément choisi parmi lithium, sodium, calcium, magnésium et leurs mélanges, plus préférentiellement choisi parmi sodium, calcium et leurs mélanges. 15\n<CLM>\1\tSuspension aqueuse selon l'une des revendications 13 et 14 pour laquelle le polymère anionique est obtenu par une réaction de polymérisation mettant également en oeuvre au moins un ester d'un acide choisi parmi acide acrylique et acide méthacrylique.\n<CLM>\1\tSuspension aqueuse selon l'une des revendications 13 à 15 pour laquelle le polymère 20 anionique a une masse moléculaire en poids (Mw) allant de 1 000 ou 2 000 à 200 000 g/mol, de préférence de 1 000 ou 2 000 à 90 000 g/mol ou de 1 000 ou 2 000 à 50 000 g/mol, plus préférentiellement de 1 000 ou 2 000 à 10 000 g/mol ou de 1 500 ou 2 000 à 8 000 g/mol. 25\n<CLM>\1\tSuspension aqueuse selon l'une des revendications 13 à 16 pour laquelle la quantité en poids (sec/sec) de polymère anionique sec mis en oeuvre va de 0,05 à 5 %, de préférence de 0,1 à 2 %, par rapport à la quantité de matériau phosphaté sec.\n<CLM>\1\tSuspension aqueuse selon l'une des revendications 13 à 17 pour laquelle la 30 concentration en poids de particules de matériau phosphaté est supérieure à 50 %, de préférence supérieure à 55 %, plus préférentiellement supérieure à 60 % ou à 65 % ou supérieure à 70 % ou à 75 %. 27\n<CLM>\1\tSuspension aqueuse selon l'une des revendications 13 à 18 dont la viscosité Brookfield, mesurée 90 s après préparation, à 25 °C et à 100 tr/min, est inférieure à 1 200 mPa.s, de préférence inférieure à 1 000 mPa.s, plus préférentiellement inférieure à 5 800 mPa.s ou inférieure à 500 mPa.s, à 350 mPa.s ou à 200 mPa.s.\n<CLM>\1\tSuspension aqueuse selon l'une des revendications 13 à 19 dont la viscosité Brookfield, mesurée 90 s après préparation, à 25 °C, à 100 tr/min et à une concentration supérieure à 60 % en poids de matériau phosphaté, est inférieure à 1 500 mPa.s, a 10 1 200 mPa.s ou à 1 000 mPa.s, de préférence inférieure à 500 mPa.s, à 350 mPa.s ou à 200 mPa.s.\n<CLM>\1\tSuspension aqueuse selon l'une des revendications 13 à 20 pour laquelle les particules de matériau phosphaté ont une taille inférieure à 400 iam, de préférence 15 inférieure à 200 iam ou inférieure à 150 iam ou dont la taille est supérieure à 10 iam, de préférence supérieure à 30 p.m.\n<CLM>\1\tMéthode de conditionnement d'un matériau phosphaté, pour son traitement ultérieur à une température allant de 40 à 100° C au moyen d'au moins un acide fort, comprenant 20 la mise en contact du matériau phosphaté avec au moins un polymère anionique obtenu par réaction de polymérisation d'au moins un acide choisi parmi acide acrylique, acide méthacrylique et leurs sels.\n<CLM>\1\tMéthode de conditionnement selon la revendication 22 pour laquelle le polymère est 25 défini selon l'une des revendications 2 à\n<CLM>\1\t24. Méthode de conditionnement selon l'une des revendications 22 et 23 pour laquelle le matériau phosphaté est sous la forme de particules, de préférence de particules dont la taille est inférieure à 400 iam, plus préférentiellement inférieure à 200 iam ou inférieure à 30 150 iam ou de particules dont la taille est supérieure à 10 pm, de préférence supérieure à 30 p.m. 28\n<CLM>\1\tMéthode de conditionnement selon l'une des revendications 22 à 24 pour laquelle la suspension aqueuse comprend, lors du traitement ultérieur à une température allant de 40 à 100° C au moyen d'au moins un acide fort, une phase mousseuse dont le volume est réduit à 40 % voire réduit à 20 % du volume total de la suspension ou pour laquelle la 5 suspension aqueuse possède une densité apparente, mesurée au moyen d'un pycnomètre et pour un taux d'extrait sec supérieur à 60 % en poids, allant de 1,5 à 2, de préférence allant de 1,7 à\n<CLM>\1\t10